(57)【要約】【課題】実使用環境下に近い屈曲試験によっても、折れ痕発生や剥離発生をしない優れた折曲性、及び、接着性を有する両面粘着シートを提供すること。２つの屈曲又は湾曲可能な画像表示装置用構成部材を貼合する際の両面粘着シートの使用方法を提供すること。【解決手段】  周波数１Ｈｚのせん断における損失正接（ｔａｎδ）のピーク温度で定義されるガラス転移温度（Ｔｇ）が−５０℃以上−２０℃以下であり、せん断貯蔵弾性率Ｇ’（２５℃）と引張貯蔵弾性率Ｅ’（２５℃）が特定の関係を満たす両面粘着シートにより解決される。【選択図】なし【特許請求の範囲】
【請求項１】
周波数１Ｈｚのせん断における損失正接（ｔａｎδ）のピーク温度で定義されるガラス転移温度（Ｔｇ）が−５０℃以上−２０℃以下であり、
周波数１Ｈｚ、温度２５℃におけるせん断貯蔵弾性率Ｇ’（２５℃）と引張貯蔵弾性率Ｅ’（２５℃）が式１の関係を満たし、
周波数１Ｈｚ、該ガラス転移温度におけるせん断貯蔵弾性率Ｇ’（Ｔｇ）と引張貯蔵弾性率Ｅ’（Ｔｇ）が式２の関係を満たす両面粘着シート。
式１：１．０≦Ｅ’（２５℃）／Ｇ’（２５℃）≦５．０
式２：５．０≦Ｅ’（Ｔｇ）／Ｇ’（Ｔｇ）
【請求項２】
厚みが１０μｍ以上１５０μｍ以下である請求項１に記載の両面粘着シート。
【請求項３】
粘着層を少なくとも二層以上有する請求項１又は２に記載の両面粘着シート。
【請求項４】
最表裏層に粘着層（Ｈ）を有し、該最表裏層の内側に少なくとも一つの粘着層（Ｓ）を有し、粘着層（Ｈ）の周波数１Ｈｚ、温度２５℃におけるせん断貯蔵弾性率Ｇ’Ｈ（２５℃）と、粘着層（Ｓ）の周波数１Ｈｚ、温度２５℃におけるせん断貯蔵弾性率Ｇ’Ｓ（２５℃）とが、式３の関係を満たすことを特徴とする請求項３に記載の両面粘着シート。
式３：Ｇ’Ｓ（２５℃）＜Ｇ’Ｈ（２５℃）
【請求項５】
両面粘着シート全体の厚みに対する前記粘着層（Ｓ）の厚みの割合が３０％以上９５％以下である、請求項４に記載の両面粘着シート。
【請求項６】
請求項１〜５のいずれか１項に記載の両面粘着シートの少なくとも片面に離型フィルムを備えた離型フィルム付積層体。
【請求項７】
２つの画像表示装置用構成部材が両面粘着シートを介して貼合されており、
該両面粘着シートは、周波数１Ｈｚのせん断における損失正接（ｔａｎδ）のピーク温度で定義されるガラス転移温度（Ｔｇ）が、−５０℃以上−２０℃以下であり、且つ、周波数１Ｈｚ、温度２５℃におけるせん断貯蔵弾性率Ｇ’（２５℃）と引張貯蔵弾性率Ｅ’（２５℃）が、式１の関係を満たし、且つ、周波数１Ｈｚ、該ガラス転移温度（Ｔｇ）におけるせん断貯蔵弾性率Ｇ’（Ｔｇ）と引張貯蔵弾性率Ｅ’（Ｔｇ）が、式２の関係を満たすものである、画像表示装置用積層体。
式１：１．０≦ Ｅ’（２５℃）／Ｇ’（２５℃）≦５．０
式２：５．０≦Ｅ’（Ｔｇ）／Ｇ’（Ｔｇ）
【請求項８】
前記両面粘着シートの厚みが１０μｍ以上１５０μｍ以下である、請求項７に記載の画像表示装置用積層体。
【請求項９】
前記両面粘着シートは、粘着層を少なくとも二層以上有するものである、請求項７又は８に記載の画像表示装置用積層体。
【請求項１０】
前記両面粘着シートは、最表裏層に粘着層（Ｈ）を有し、該最表裏層の内側に少なくとも一層以上の粘着層（Ｓ）を有し、
粘着層（Ｈ）の周波数１Ｈｚ、温度２５℃におけるせん断貯蔵弾性率Ｇ’Ｈ（２５℃）と、粘着層（Ｓ）の周波数１Ｈｚ、温度２５℃におけるせん断貯蔵弾性率Ｇ’Ｓ（２５℃）が、式３の関係を満たすことを特徴とする請求項９に記載の画像表示装置用積層体。
式３：Ｇ’Ｓ（２５℃）＜Ｇ’Ｈ（２５℃）
【請求項１１】
前記画像表示構成部材のうち少なくとも１つが、表面保護パネル、タッチパネル、光学フィルム及び有機ＥＬディスプレイパネルからなる群から選択されるものである、請求項７〜９のいずれか１項に記載の画像表示装置用積層体。
【請求項１２】
請求項７〜１１のいずれか１項に記載の画像表示装置用積層体を備えた、画像表示装置。
【発明の詳細な説明】
【技術分野】
【０００１】
本発明は、２つの屈曲可能な画像表示装置用構成部材の貼合に好適に使用することができる両面粘着シート、並びに、これを用いた離型フィルム付積層体及び画像表示装置用積層体に関する。
【背景技術】
【０００２】
近年、画像表示装置の視認性を向上させるために、液晶ディスプレイ（ＬＣＤ）、プラズマディスプレイ（ＰＤＰ）、エレクトロルミネッセンスディスプレイ（ＥＬＤ）等の画像表示パネルと、その前面側（視認側）に配置する保護パネルやタッチパネル部材との間の空隙を接着剤で充填することにより、入射光や表示画像からの出射光の空気層界面での反射を抑えることが行われている。
【０００３】
現在、これらの画像表示パネルには、液晶ディスプレイパネル（ＬＣＤ）等の平面状ディスプレイパネルが主に使用されている。
【０００４】
このような画像表示装置用構成部材間の空隙を粘着剤で充填する方法として、画像表示装置用構成部材間の空隙を、粘着シートを用いて充填する方法が知られている。
【０００５】
例えば、特許文献１には、被着面に異物が存在したとしても、常圧下での貼合時はもちろん、減圧環境下においても視認可能な気泡の発生を抑えることができる特定の貯蔵せん断弾性率粘着シートとして、２０℃基準マスターカーブによる粘着シートの貯蔵せん断弾性率が、周波数１０−３Ｈｚ及び１０−５Ｈｚのいずれにおいても５×１０２Ｐａ以上１×１０４Ｐａ以下の範囲内に入る物性を備えた粘着シートが開示されている。
【０００６】
また、特許文献２には、粘着シートを介して貼り合せた積層体をカットした際、経時的にカット端面がベタツクことなく、しかも被着面に凹凸があっても気泡が残留することなく貼着でき、さらには、被着体がプラスチック等のアウトガスを発生する材料のものであっても発泡することなく貼着できる、新たな透明粘着シートとして、異なる粘弾性挙動を有する第１粘着層及び第２粘着層をそれぞれ１層以上有し、且つ、これらの層を積層し一体化してなる構成を備えた粘着シートであって、周波数１Ｈｚの温度分散で測定した動的せん断貯蔵弾性率Ｇ’の値が、２０℃で２×１０４〜５×１０５Ｐａであり、かつ１５０℃で１×１０４〜１×１０５Ｐａである、透明粘着シートについて開示されている。
【０００７】
さらに、特許文献３には、被着体へ貼合する際に、印刷部位による段差や凹凸への追随性に優れているばかりか、裁断加工性等の作業性にも優れた透明両面粘着シートとして、中間樹脂層と、表裏面層としての感圧接着剤層とを有する透明両面粘着シートであって、各層はいずれも、１種類以上の（メタ）アクリル酸エステル系（共）重合体をベース樹脂とする層であり、温度範囲０℃〜１００℃において、周波数１Ｈｚにおける中間樹脂層の貯蔵せん断弾性率が、感圧接着剤層の貯蔵せん断弾性率より高く、且つ、シート全体の押込硬度（アスカーＣ２硬度）が１０〜８０であることを特徴とする透明両面粘着シートについて開示されている。
【０００８】
ところで、最近では、次世代のディスプレイとして、自由自在に屈曲可能なフレキシブルディスプレイが注目を浴びている。フレキシブルディスプレイには、有機エレクトロルミネッセンス（有機ＥＬ）ディスプレイが主に使用されている。
【０００９】
フレキシブルディスプレイには、柔軟な薄いガラス基板やプラスチック基板が用いられることから、これら画像表示装置用構成部材の貼合に用いられる両面粘着シートには、従来の平面状ディスプレイパネルで必要とされた光学特性や耐久性に加えて、屈曲試験をしても折れやはがれや浮きが発生することのないことが要求される。
【００１０】
このようなフレキシブルディスプレイに使用可能な粘着シートとして、特許文献４には、（メタ）アクリル酸エステル共重合体を含む、光学フィルム用粘着剤であって、前記（メタ）アクリル酸エステル共重合体の、ガラス転移温度が−７０℃以上−５５℃以下であり、かつ、質量平均分子量が１００万を超えて２５０万以下である、光学フィルム用粘着シートが開示されている。
【先行技術文献】
【特許文献】
【００１１】
【特許文献１】国際公開ＷＯ２００７／０２９５５７号パンフレット
【特許文献２】国際公開ＷＯ２０１０／０４４２２９号パンフレット
【特許文献３】国際公開ＷＯ２０１１／１２９２００号パンフレット
【特許文献４】特開２０１６−１０８５５５号公報
【発明の概要】
【発明が解決しようとする課題】
【００１２】
ディスプレイ技術の画期的な進歩により、ディスプレイを構成する画像表示装置用構成部材を貼合するための両面粘着シートにも新たな課題が生じてきている。
【００１３】
フレキシブルディスプレイを構成する画像表示装置用構成部材は自由自在に屈曲可能又は湾曲可能であるため、これらの貼合に使用される両面粘着シートは、部材を貼合した後に屈曲しても折れ、はがれ、浮きを発生しないことが要求される。
しかしながら、特許文献４に記載されているような、ガラス転移点が低く分子量が大きい粘着シートは常温や高温における接着力が低いため、部材を貼合した際に実使用環境下で折曲げ試験を行う前にはがれてしまうなど、両面粘着シートとしての基本的な性能に問題があった。
また、この欠点を補うために、ガラス転移点が高い両面粘着シートをフレキシブルディスプレイに適用しようとすると、部材を貼合して複数回折り曲げると折れ痕が残るという問題があった。
【００１４】
前記特許文献４は、粘着シートを構成する（メタ）アクリル酸エステル共重合体のガラス転移温度が−７０℃以上−５５℃以下であれば、耐久性と折り曲げ耐久性を両立することができることを開示している。
しかしながら、本発明者は、両面粘着シートの特性についてより詳細に研究したところ、ガラス転移温度（Ｔｇ）が−５５℃以上であっても、所定のせん断貯蔵弾性率Ｇ’と引張貯蔵弾性率Ｅ’を有する粘着シートであれば、折曲げ痕や剥離を発生させることなく十分な折り曲げ耐性を有すること、並びに、実用的に使用できる程度の粘着力を有する粘着シートとなることを新たに見出した。
【００１５】
そこで、本発明の目的は、新たに見出したこのような知見に基づき、部材を貼合した後に実使用環境下で折り曲げても、剥離せず折れ痕も残らない優れた折曲性、接着性を有する両面粘着シート、並びに、これを用いた離型フィルム付積層体及び画像表示装置用積層体を提供することにある。
【課題を解決するための手段】
【００１６】
本発明は、周波数１Ｈｚのせん断における損失正接（ｔａｎδ）のピーク温度で定義されるガラス転移温度（Ｔｇ）が−５０℃以上−２０℃以下であり、  
周波数１Ｈｚ、温度２５℃におけるせん断貯蔵弾性率Ｇ’（２５℃）と引張貯蔵弾性率Ｅ’（２５℃）が式１の関係を満たし、
周波数１Ｈｚ、該ガラス転移温度におけるせん断貯蔵弾性率Ｇ’（Ｔｇ）と引張貯蔵弾性率Ｅ’（Ｔｇ）が式２の関係を満たす両面粘着シートを提案する。
式１：１．０≦Ｅ’（２５℃）／Ｇ’（２５℃）≦５．０
式２：５．０≦Ｅ’（Ｔｇ）／Ｇ’（Ｔｇ）
【発明の効果】
【００１７】
本発明が提案する両面粘着シートは、ガラス転移温度（Ｔｇ）が−５５℃以上−２０℃以下の範囲にある粘着シートであっても、せん断貯蔵弾性率Ｇ’と引張貯蔵弾性率Ｅ’を前記式１及び式２を満足するように調整することにより、優れた折曲性、及び、接着性を有するようになり、部材を貼合した後に実使用環境下で折り曲げても、剥離せず折れ痕も残らない優れた折曲性、接着性を有することができる。よって、２つの屈曲可能又は湾曲可能な画像表示装置用構成部材を貼り合せるのに好適な粘着材として用いることができる。とりわけ、有機ＥＬディスプレイパネルを有する画像表示装置用の両面粘着シートとして好適に用いることができる。
【図面の簡単な説明】
【００１８】
【図１】実施例及び比較例の折り曲げ試験を示した説明図である。
【発明を実施するための形態】
【００１９】
以下、本発明の実施の形態について詳細に説明する。但し、以下の説明は、本発明の実施態様の一例（代表例）であり、本発明がこれらの内容に何ら限定されるものではない。
【００２０】
１．本両面粘着シート
本発明の実施形態の一例に係る両面粘着シート（以下「本両面粘着シート」とも称する。）は、少なくとも次の（１）〜（３）の特性を有することが好ましい。
【００２１】
本発明において、「シート」とは、シート、フィルム、テープを概念的に包含するものである。
また、「せん断貯蔵弾性率Ｇ’」とは、せん断モードで動的粘弾性測定を行った際の貯蔵弾性率を意味し、「引張貯蔵弾性率Ｅ’」とは、引張モードで動的粘弾性測定を行った際の貯蔵弾性率を意味し、それぞれ後述する実施例に記載の方法で求められる値をいう。
【００２２】
（１）周波数１Ｈｚのせん断における損失正接（ｔａｎδ）のピーク温度で定義されるガラス転移温度（Ｔｇ）が−５０℃以上−２０℃以下である。
（２）周波数１Ｈｚ、温度２５℃におけるせん断貯蔵弾性率Ｇ’（２５℃）と引張貯蔵弾性率Ｅ’（２５℃）が、式１の関係を満たす。
式１：１．０≦Ｅ’（２５℃）／Ｇ’（２５℃）≦５．０
（３）周波数１Ｈｚ、ガラス転移温度（Ｔｇ）におけるせん断貯蔵弾性率Ｇ’（Ｔｇ）と引張貯蔵弾性率Ｅ’（Ｔｇ）が、式２の関係を満たす。
式２：５．０≦Ｅ’（Ｔｇ）／Ｇ’（Ｔｇ）
【００２３】
本両面粘着シートは、例えば、プラスチックパネルや有機ＥＬディスプレイパネル等の屈曲可能又は湾曲可能な画像表示装置用構成部材を有するフレキシブルディスプレイにおいて、当該画像表示装置用構成部材を貼合する為に、好適に使用することができる。但し、かかる用途に限定するものではない。
【００２４】
上記画像表示装置用構成部材としては、例えば、表面保護パネル、タッチパネル、光学フィルム及び有機ＥＬディスプレイパネルからなる群から選択することができる。但し、これらに限定するものではない。
【００２５】
前記表面保護パネルとしては、例えば、薄板ガラス、プラスチック等の材料で作製され、カバーフィルムと称されるような、最表層側に位置することで外部衝撃から保護する、屈曲又は湾曲可能な部材を挙げることができる。その他、タッチパネル機能が一体化したものであってもよく、例えば、タッチオンレンズ（ＴＯＬ）型やワンガラスソリューション（ＯＧＳ）型であってもよい。
【００２６】
また、前記表面保護パネルは、その周縁部に枠状に印刷された印刷段差部を有していてもよい。
【００２７】
前記タッチパネルとしては、例えば、薄板ガラスやプラスチック等の基材にタッチセンサーが搭載され、センサー機能を有する、屈曲又は湾曲可能な部材を挙げることができる。但し、これらに限定するものではない。
【００２８】
また、画像表示パネル内にタッチ機能を内蔵したインセル型や偏光板と有機ＥＬの間にタッチパネル機能を内蔵したオンセル型の画像表示パネルも屈曲又は湾曲可能である限り、タッチパネルに包含されるものとする。
【００２９】
前記光学フィルムとしては、例えば、偏光フィルム、位相差フィルム、光学フィルタ、反射防止フィルム、近赤外線カットフィルム、電磁波シールドフィルム等のフレキシブルディスプレイ内部に搭載され、光学機能を発現する屈曲又は湾曲可能な部材を挙げることができる。但し、これらに限定するものではない。
【００３０】
前記有機ＥＬディスプレイパネルとしては、例えば、屈曲又は湾曲可能なプラスチック基板上に各種電極層や有機ＥＬ素子が形成され、また、封止膜及びパッシベーション膜が積層された構成の部材を挙げることができる。但し、これらに限定するものではない。
【００３１】
本両面粘着シートの使用態様としては、例えば、有機ＥＬディスプレイパネル／本両面粘着シート／タッチパネル、有機ＥＬディスプレイパネル／本両面粘着シート／表面保護パネル、有機ＥＬディスプレイパネル／本両面粘着シート／タッチパネル／本両面粘着シート／表面保護パネル、光学フィルム／本両面粘着シート／タッチパネル、光学フィルム／本両面粘着シート／タッチパネル／本両面粘着シート／表面保護パネルなどの構成を挙げることができる。但し、これらに限定するものではない。
【００３２】
＜本両面粘着シートの厚み＞  
本両面粘着シートの厚みは、１０μｍ以上１５０μｍ以下であることが好ましい。
【００３３】
通常、両面粘着シートの厚みの二乗に比例して折り曲げ時の圧縮応力が高くなる為、本シートの厚みを上記の範囲内とすることにより、折り曲げ時に折れ痕の発生を抑えることができる。本両面粘着シートの厚みが１５０μｍ以下であることで、圧縮応力に耐えやすくなり、折り曲げた際に折れ痕が発生しにくくなり、折り曲げ耐性が保持される。
一方、本両面粘着シートの厚みが１０μｍ以上であることで、ハンドリング性に優れたものとなる。
【００３４】
このような観点から、本両面粘着シートの厚みは２０μｍ以上或いは１２０μｍ以下であるのがより好ましく、中でも２５μｍ以上或いは１００μｍ以下とすることが最も好ましい。
【００３５】
＜本両面粘着シートのガラス転移温度Ｔｇ＞  
本両面粘着シートにおいて、周波数１Ｈｚのせん断における損失正接（ｔａｎδ）のピーク温度で定義されるガラス転移温度（Ｔｇ）は、−５０℃以上−２０℃以下であるのが好ましい。中でも、当該下限は、好ましくは−４８℃であり、更に好ましくは−４５℃である。一方、当該上限は好ましくは−１８℃であり、より好ましくは−１５℃である。
ガラス転移温度（Ｔｇ）が−５０℃以上であることで、折り曲げ耐性に優れた両面粘着シートとすることができる。一方、−２０℃以下にあることで常温における接着力に優れた両面粘着シートとすることができる。
【００３６】
なお、ガラス転移温度（Ｔｇ）を上記の範囲内とするためには、例えば、後述するモノマーから適宜選択したモノマーを含むモノマー成分からなる（メタ）アクリル酸エステル（共）重合体（Ａ）を用いることでガラス転移温度を調整することができる。但し、本両面粘着シートのＴｇの調整方法は、この方法に限定するものではない。
【００３７】
本両面粘着シートにおいては、周波数１Ｈｚにおけるせん断における損失正接（ｔａｎδ）のピークが−５０℃以上−２０℃以下に少なくとも１つあればよい。
【００３８】
＜本両面粘着シートのせん断貯蔵弾性率Ｇ’と引張貯蔵弾性率Ｅ’＞
本両面粘着シートは、周波数１Ｈｚ、温度２５℃におけるせん断貯蔵弾性率Ｇ’（２５℃）と引張貯蔵弾性率Ｅ’（２５℃）が式１の関係を満たすのが好ましい。
式１：１．０≦Ｅ’（２５℃）／Ｇ’（２５℃）≦５．０
【００３９】
また、本両面粘着シートは、周波数１Ｈｚ、ガラス転移温度（Ｔｇ）におけるせん断貯蔵弾性率Ｇ’（Ｔｇ）と引張貯蔵弾性率Ｅ’（Ｔｇ）が式２の関係を満たすのが好ましい。
式２：５．０≦Ｅ’（Ｔｇ）／Ｇ’（Ｔｇ）
【００４０】
ここで、前記ガラス転移温度（Ｔｇ）とは、上述した−５０℃以上−２０℃以下の範囲にあるガラス転移温度である。
【００４１】
これまでは、特許文献４に開示されているように、両面粘着シートのガラス転移温度が−５５℃を超えると、特に低温の折り曲げ時の耐久性に乏しくなるため、フレキシブル用途の両面粘着シートには適しないと考えられていた。
しかしながら、本発明者は、単にガラス転移温度の数値のみで耐久性が決定されるものではなく、常温域および低温域におけるせん断貯蔵弾性率Ｇ’と引張貯蔵弾性率Ｅ’の関係が重要であることを見出した。
【００４２】
つまり、ガラス転移温度（Ｔｇ）を上記の範囲にもち、上記式１、２をいずれも満たす両面粘着シートは、実使用環境下における折り曲げに対して柔軟に変形できるため、折り曲げ可能な画像表示装置用構成部材の貼合に適用し折り曲げた際に、浮きやはがれを生じることがないシートとなることを見出した。また、被着体である部材との接着力も十分であるため、粘着シートとして使用できることを見出した。
【００４３】
本両面粘着シートのＥ’（２５℃）／Ｇ’（２５℃）は、上記のとおり、１．０以上５．０以下であるのが好ましい。中でも、下限は、より好ましくは１．１以上、より好ましくは１．２以上である。一方、上限は、より好ましくは４．５以下、より好ましくは４．０以下である。
【００４４】
本両面粘着シートのＥ’（Ｔｇ）／Ｇ’（Ｔｇ）は、上記のとおり５．０以上であるのが好ましい。中でも、下限は、より好ましくは７．０以上、より好ましくは１０．０以上、更に好ましくは１５．０以上である。上限については特に定めないが、通常７５．０以下である。
通常の弾性体は、Ｅ’≒３Ｇ’の関係を満たすことが知られている。本両面粘着シートにおいては、ガラス転移温度（Ｔｇ）が−５０℃以上−２０℃の範囲においては、このような関係からずれて、５．０≦Ｅ’（Ｔｇ）／Ｇ’（Ｔｇ）の関係を満足することが一つの特徴であり、これによって所望の折り曲げ性を得ることができる。
【００４５】
なお、せん断貯蔵弾性率Ｇ’と引張貯蔵弾性率Ｅ’を上記の範囲内とするために、本両面粘着シートは、後述する（メタ）アクリル酸エステル（共）重合体（Ａ）を含有する粘着剤組成物から形成される粘着層を少なくとも一層以上有することが好ましい。
また、両面粘着シートの架橋度を調整することでも、上記せん断貯蔵弾性率Ｇ’と引張貯蔵弾性率Ｅ’の数値を調整することが出来る。
たとえば、架橋点間分子量を大きくし、ゲル成分を多くすれば、せん断貯蔵弾性率Ｇ’と引張貯蔵弾性率Ｅ’を大きくすることができる。粘着シートにおいて架橋点間分子量を大きくするには、主原料の粘着剤において、分子量を大きくしたり、架橋点となる官能基の含有量を増やしたりすればよい。また、他にも、高分子量の架橋剤を用いたり、水素引き抜きタイプの開始剤を用いたりすればよい。
【００４６】
本両面粘着シートが少なくとも粘着層を二層以上有することで、上述したガラス転移温度（Ｔｇ）、せん断貯蔵弾性率Ｇ’と引張貯蔵弾性率Ｅ’の関係を満たす粘着シートを比較的容易に調整することができる。
後述するように、少なくとも二つの粘着層を有する本両面粘着シートとする場合は、最表裏層に粘着層（Ｈ）を有し、該最表裏層の内側に少なくとも１層以上の粘着層（Ｓ）を有する粘着シートであることが好ましい。
【００４７】
以下、粘着層（Ｈ）、粘着層（Ｓ）について説明する。
【００４８】
本発明の実施形態の一例として、最表裏層に粘着層（Ｈ）を有し、該最表裏層の内側に少なくとも一つの粘着層（Ｓ）を有し、粘着層（Ｈ）の周波数１Ｈｚ、温度２５℃におけるせん断貯蔵弾性率Ｇ’Ｈ（２５℃）と、粘着層（Ｓ）の周波数１Ｈｚ、温度２５℃におけるせん断貯蔵弾性率Ｇ’Ｓ（２５℃）が、式３の関係を満たす両面粘着シートを挙げることができる。
式３：Ｇ’Ｓ（２５℃）＜Ｇ’Ｈ（２５℃）
【００４９】
中でも、Ｇ’Ｈ（２５℃）とＧ’Ｓ（２５℃）との差（Ｇ’Ｈ（２５℃）−Ｇ’Ｓ（２５℃））が１ｋＰａ以上２００ｋＰａ以下であるのが好ましく、中でも３ｋＰａ以上、その中でも５ｋＰａ以上であるのがより好ましい。一方、中でも当該差が１８０ｋＰａ以下、その中でも１６０ｋＰａ以下であるのがより好ましい。
【００５０】
引張貯蔵弾性率Ｅ’に関しては最表裏層の影響がより大きく、引張貯蔵弾性率Ｅ’に関しては、内側の層の影響がより大きいため、この点を考慮して、粘着層（Ｈ）及び粘着層（Ｓ）を設計するのが好ましい。
例えば、せん断貯蔵弾性率が比較的大きい粘着層（Ｈ）を本両面粘着シートの最表裏層に備えることによって、初期タック性、接着性を高めることが出来る。
一方、せん断貯蔵弾性率が比較的小さい粘着層（Ｓ）を本両面粘着シートの内側に備えることによって、折り曲げ時に部材との層間応力を小さくして、優れた折曲性を発現することが出来る。
【００５１】
前記のような粘着層（Ｈ）及び粘着層（Ｓ）を形成するための一例として、粘着層（Ｈ）は、ガラス転移温度（Ｔｇ）が相対的に高く、分子量が相対的に小さい主剤（ベースポリマー）を使用して形成する一方、粘着層（Ｓ）は、ガラス転移温度（Ｔｇ）が相対的に低く、分子量が相対的に大きい主剤（ベースポリマー）を使用して形成したり、或いは、粘着層（Ｈ）と同じ主剤（ベースポリマー）を使用し、これにガラス転移温度（Ｔｇ）の低いポリマーを配合して形成したりする方法を挙げることができる。但し、これらの方法に限定するものではない。
【００５２】
ここで、ガラス転移温度（Ｔｇ）が相対的に高く、分子量が相対的に小さい主剤（ベースポリマー）を使用して粘着層（Ｈ）を形成する一方、ガラス転移温度（Ｔｇ）が相対的に低く、分子量が相対的に大きい主剤（ベースポリマー）を使用して粘着層（Ｓ）を形成する場合、前記両主剤（ベースポリマー）のガラス転移温度（Ｔｇ）の差は、５℃以上７０℃以下であるのが好ましく、中でも８℃以上或いは３０℃以下、その中でも１０℃以上或いは２０℃以下であるのがさらに好ましい。
他方、主剤（ベースポリマー）にガラス転移温度（Ｔｇ）の低いポリマーを配合する方法については、後述する光硬化性化合物（Ｄ）を配合する方法を挙げることができる。
【００５３】
なお、せん断貯蔵弾性率Ｇ’と引張貯蔵弾性率Ｅ’を上記の範囲内とするために、前記粘着層（Ｈ）及び前記粘着層（Ｓ）は、後述する（メタ）アクリル酸エステル（共）重合体（Ａ）を含有する粘着剤組成物（以下「本粘着剤組成物」という。）から形成される層であることが好ましい。
特に、粘着層（Ｈ）を形成する際、ガラス転移温度を上げる必要があるという観点から、メチル（メタ）アクリレート、（メタ）アクリル酸を構成単位として有する（メタ）アクリルエステル重合体（Ａ）を含有する粘着層（Ｈ）とすることが好ましい。ただし、この方法に限定はされない。
【００５４】
本両面粘着シート全体の厚みに対する前記粘着層（Ｓ）の厚みの割合は３０％以上９５％以下であることが好ましい。
粘着層（Ｓ）は折り曲げに対して耐性が高いため、厚み割合が３０％以上であることで、折り曲げ耐性が高い粘着シートとなる。一方、９５％以下であることで、初期タック性、接着性が高いレベルで維持できる。
このような観点から、前記粘着層（Ｓ）の厚みの割合は、３０％以上、中でも５０％以上、中でも６５％以上であるのがより好ましく、また、９５％以下、中でも９０％以下、中でも８０％以下であるのがより好ましい。
【００５５】
２．本粘着剤組成物
本両面粘着シートは、（メタ）アクリル酸エステル（共）重合体（Ａ）を含有する粘着剤組成物（以下「本粘着剤組成物」という。）から形成される粘着剤層を少なくとも一層以上有するシートであることが好ましい。
【００５６】
なお、本発明において、「（メタ）アクリル」とは、アクリル及びメタクリルを、「（メタ）アクリロイル」とは、アクリロイル及びメタクリロイルを、「（メタ）アクリレート」とはアクリレート及びメタクリレートをそれぞれ包括する意味であり、「（共）重合体」とは、重合体及び共重合体を包括する意味である。
【００５７】
なお、本粘着剤組成物は、さらに、架橋剤（Ｂ）、その他の成分を含有してもよい。本発明においては、光開始剤（Ｃ）を含む光硬化性の組成物であることが好ましい。
【００５８】
また、前記粘着剤層は、本粘着剤組成物から形成される層を少なくとも一層以上有していればよく、単層構成か多層構成かについては限定されない。
【００５９】
（１）（メタ）アクリル酸エステル（共）重合体（Ａ）
（メタ）アクリル酸エステル（共）重合体（Ａ）としては、例えば、アルキル（メタ）アクリレートの単独重合体の他、これと共重合可能なモノマー成分を重合することにより得られる共重合体を挙げることができる。
【００６０】
より具体的には、（メタ）アクリル酸エステル（共）重合体（Ａ）として、アルキル（メタ）アクリレートと、これと共重合可能な次のモノマー（ａ）〜（ｈ）から選択される何れか一つ以上のモノマーとの共重合体を挙げることができる。
（ａ）カルボキシル基含有モノマー（以下「共重合性モノマーＡ」とも称する。）
（ｂ）水酸基含有モノマー（以下「共重合性モノマーＢ」とも称する。）
（ｃ）アミノ基含有モノマー（以下「共重合性モノマーＣ」とも称する。）
（ｄ）エポキシ基含有モノマー（以下「共重合性モノマーＤ」とも称する。）
（ｅ）アミド基含有モノマー（以下「共重合性モノマーＥ」とも称する。）
（ｆ）ビニルモノマー（以下「共重合性モノマーＦ」とも称する。）
（ｇ）側鎖の炭素数が１〜３の（メタ）アクリレートモノマー（以下「共重合性モノマーＧ」とも称する。）
（ｈ）マクロモノマー（以下「共重合性モノマーＨ」とも称する。）
【００６１】
上記アルキル（メタ）アクリレートとしては、側鎖の炭素数が４〜１８の直鎖又は分岐アルキル（メタ）アクリレートが好ましく、側鎖の炭素数が４〜１８の直鎖又は分岐アルキル（メタ）アクリレートとしては、例えば、ｎ−ブチル（メタ）アクリレート、イソブチル（メタ）アクリレート、ｓｅｃ−ブチル（メタ）アクリレート、ｔ−ブチル（メタ）アクリレート、ペンチル（メタ）アクリレート、イソペンチル（メタ）アクリレート、ネオペンチル（メタ）アクリレート、ヘキシル（メタ）アクリレート、シクロヘキシル（メタ）アクリレート、ヘプチル（メタ）アクリレート、２−エチルヘキシル（メタ）アクリレート、ｎ−オクチル（メタ）アクリート、イソオクチル（メタ）アクリレート、ノニル（メタ）アクリレート、イソノニル（メタ）アクリレート、ｔ−ブチルシクロヘキシル（メタ）アクリレート、デシル（メタ）アクリレート、イソデシル（メタ）アクリレート、ウンデシル（メタ）アクリレート、ラウリル（メタ）アクリレート、トリデシル（メタ）アクリレート、テトラデシル（メタ）アクリレート、セチル（メタ）アクリレート、ステアリル（メタ）アクリレート、イソステアリル（メタ）アクリレート、イソボルニル（メタ）アクリレート、３，５，５−トリメチルシクロヘキサン（メタ）アクリレート、ジシクロペンタニル（メタ）アクリレート、ジシクロペンテニル（メタ）アクリレート、及び、ジシクロペンテニルオキシエチル（メタ）アクリレート等を挙げることができる。これらは１種又は２種以上を組み合わせて使用してもよい。
【００６２】
中でも、２つ以上、好ましくは３つ以上の分岐を有し、炭素数４〜１２のアルキル（メタ）アクリレートを重合成分として有する（メタ）アクリル酸エステル（共）重合体は好ましい例である。特に、前記粘着層（Ｓ）の主剤（ベースポリマー）として好適である。
このようなアルキル（メタ）アクリレートとしては、例えばエチルヘキシルアクリレート、ブチルアクリレート、イソオクチルアクリレートなどを挙げることができる。
【００６３】
上記共重合性モノマーＡとしては、例えば、（メタ）アクリル酸、２−（メタ）アクリロイルオキシエチルヘキサヒドロフタル酸、２−（メタ）アクリロイルオキシプロピルヘキサヒドロフタル酸、２−（メタ）アクリロイルオキシエチルフタル酸、２−（メタ）アクリロイルオキシプロピルフタル酸、２−（メタ）アクリロイルオキシエチルマレイン酸、２−（メタ）アクリロイルオキシプロピルマレイン酸、２−（メタ）アクリロイルオキシエチルコハク酸、２−（メタ）アクリロイルオキシプロピルコハク酸、クロトン酸、フマル酸、マレイン酸、及び、イタコン酸を挙げることができる。これらは１種又は２種以上を組み合わせてもよい。
【００６４】
上記共重合性モノマーＢとしては、２−ヒドロキシエチル（メタ）アクリレート、２−ヒドロキシプロピル（メタ）アクリレート、３−ヒドロキシプロピル（メタ）アクリレート、及び、２−ヒドロキシブチル（メタ）アクリレート等のヒドロキシアルキル（メタ）アクリレート類を挙げることができる。これらは１種又は２種以上を組み合わせてもよい。
【００６５】
上記共重合性モノマーＣとしては、例えば、アミノメチル（メタ）アクリレート、アミノエチル（メタ）アクリレート、アミノプロピル（メタ）アクリレート、アミノイソプロピル（メタ）アクリレート等のアミノアルキル（メタ）アクリレート、Ｎ−アルキルアミノアルキル（メタ）アクリレート、Ｎ，Ｎ−ジメチルアミノエチル（メタ）アクリレート、及び、Ｎ，Ｎ−ジメチルアミノプロピル（メタ）アクリレート等のＮ，Ｎ−ジアルキルアミノアルキル（メタ）アクリレートを挙げることができる。これらは１種又は２種以上を組み合わせてもよい。
【００６６】
上記共重合性モノマーＤとしては、例えば、グリシジル（メタ）アクリレート、メチルグリシジル（メタ）アクリレート、３，４−エポキシシクロヘキシルメチル（メタ）アクリレート、及び、４−ヒドロキシブチル（メタ）アクリレートグリシジルエーテルを挙げることができる。これらは１種又は２種以上を組み合わせてもよい。
【００６７】
上記共重合性モノマーＥとしては、例えば、（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド、ダイアセトン（メタ）アクリルアミド、マレイン酸アミド、及び、マレイミドを挙げることができる。これらは１種又は２種以上を組み合わせてもよい。
【００６８】
上記共重合性モノマーＦとしては、ビニル基を分子内に有する化合物が挙げられる。このような化合物としては、アルキル基の炭素数が１〜１２である（メタ）アクリル酸アルキルエステル類並びに分子内にヒドロキシル基、アミド基及びアルコキシルアルキル基等の官能基を有する官能性モノマー類並びにポリアルキレングリコールジ（メタ）アクリレート類並びに酢酸ビニル、プロピオン酸ビニル及びラウリン酸ビニル等のビニルエステルモノマー並びにスチレン、クロロスチレン、クロロメチルスチレン、α−メチルスチレン及びその他の置換スチレン等の芳香族ビニルモノマーを例示することができる。これらは１種又は２種以上を組み合わせてもよい。
【００６９】
上記共重合性モノマーＧとしては、メチル（メタ）アクリレート、エチル（メタ）アクリレート、ｎ−プロピル（メタ）アクリレート、及び、ｉ−プロピル（メタ）アクリレート等を挙げることができる。これらは１種又は２種以上を組み合わせてもよい。
【００７０】
上記共重合性モノマーＨは、重合により（メタ）アクリル系（共）重合体となった際に側鎖の炭素数が２０以上となるモノマーである。共重合性モノマーＨを用いることにより、（メタ）アクリル系（共）重合体をグラフト共重合体とすることができる。
【００７１】
したがって、共重合性モノマーＨと、それ以外のモノマーの選択や配合比率によって、グラフト共重合体の主鎖と側鎖の特性を変化させることができる。
【００７２】
上記共重合性モノマーＨとしては、骨格成分がアクリル系重合体又はビニル系重合体から構成されるのが好ましい。マクロモノマーの骨格成分としては、例えば、上記側鎖の炭素数が４〜１８の直鎖又は分岐アルキル（メタ）アクリレート、上記共重合性モノマーＡ、後述の共重合性モノマーＧ、上記共重合性モノマーＢ等に例示されるものが挙げられ、これらは単独で又は２種類以上を組み合わせて使用することができる。
【００７３】
マクロモノマーは、ラジカル重合性基、又はヒドロキシル基、イソシアネート基、エポキシ基、カルボキシル基、アミノ基、アミド基、チオール基等の官能基を有するものである。マクロモノマーとしては、他のモノマーと共重合可能なラジカル重合性基を有するものが好ましい。ラジカル重合性基は一つ或いは二つ以上含有していてもよく、中でも一つであるものが特に好ましい。マクロモノマーが官能基を有する場合も官能基は一つ或いは二つ以上含有していてもよく、中でも一つであるものが特に好ましい。
【００７４】
また、ラジカル重合性基と官能基はどちらか一方でも、両方含有していてもよい。
【００７５】
上記共重合性モノマーＨの数平均分子量（Ｍｎ）は、５００〜２万であるのが好ましく、中でも８００以上或いは８０００以下、その中でも１０００以上或いは７０００以下であるのが好ましい。
【００７６】
マクロモノマーは、一般に製造されているもの（例えば、東亜合成社製マクロモノマーなど）を適宜使用することができる。
【００７７】
本発明においては、粘着シートとした際に、上記ガラス転移温度、せん断貯蔵弾性率Ｇ’と引張貯蔵弾性率Ｅ’となるように、上述した各種モノマー成分を組み合わせればよい。
【００７８】
中でも、側鎖の炭素数が４〜１８の直鎖又は分岐アルキル（メタ）アクリレートと、共重合性モノマーＡ及び／又は共重合性モノマーＢを含むモノマー成分の共重合体が好ましく、中でも、上記側鎖の炭素数が４〜１８の直鎖又は分岐アルキル（メタ）アクリレートと、共重合性モノマーＡを含むモノマー成分の共重合体がより好ましい。
【００７９】
上記側鎖の炭素数が４〜１８の直鎖又は分岐アルキル（メタ）アクリレートは、共重合体の全モノマー成分中に、３０質量％以上９０質量％以下含有するのが好ましく、中でも３５質量％以上或いは８８質量％以下、その中でも特に４０質量％以上或いは８５質量％以下の範囲で含有するのがさらに好ましい。
【００８０】
上記共重合性モノマーＡは、共重合体の全モノマー成分中に１．２質量％〜１５質量％以下、中でも優れた粘着物性を得る観点から１．３質量％以上或いは１０質量％以下、その中でも特に１．５質量％以上或いは８質量％以下の範囲で含有するのが好ましい。
【００８１】
上記共重合性モノマーＢは、共重合体の全モノマー成分中に０質量％以上３０質量％以下含有されることが好ましく、中でも０質量％以上或いは２５質量％以下、その中でも特に０質量％以上或いは２０質量％以下の範囲で含有されることがさらに好ましい。
【００８２】
上記共重合性モノマーＣは、共重合体の全モノマー成分中に０質量％以上３０質量％以下含有されることが好ましく、中でも０質量％以上或いは２５質量％以下、その中でも特に０質量％以上或いは２０質量％以下の範囲で含有されることがさらに好ましい。
【００８３】
上記共重合性モノマーＤは、共重合体の全モノマー成分中に０質量％以上３０質量％以下含有されることが好ましく、中でも０質量％以上或いは２５質量％以下、その中でも特に０質量％以上或いは２０質量％以下の範囲で含有されることがさらに好ましい。
【００８４】
上記共重合性モノマーＥは、共重合体の全モノマー成分中に０質量％以上３０質量％以下含有されることが好ましく、中でも０質量％以上或いは２５質量％以下、その中でも特に０質量％以上或いは２０質量％以下の範囲で含有されることがさらに好ましい。
【００８５】
上記共重合性モノマーＦは、共重合体の全モノマー成分中に０質量％以上３０質量％以下含有されることが好ましく、中でも０質量％以上或いは２５質量％以下、その中でも特に０質量％以上或いは２０質量％以下の範囲で含有されることがさらに好ましい。
【００８６】
上記共重合性モノマーＧは、共重合体の全モノマー成分中に０質量％以上７０質量％以下含有されることが好ましく、中でも３質量％以上或いは６５質量％以下、その中でも特に５質量％以上或いは６０質量％以下の範囲で含有されることがさらに好ましい。
【００８７】
上記共重合性モノマーＨは、共重合体の全モノマー成分中に５質量％以上３０質量％以下、中でも６質量％以上或いは２５質量％以下、その中でも特に８質量％以上或いは２０質量％以下の範囲で含有されることが好ましい。
【００８８】
上述した他にも、無水マレイン酸、無水イタコン酸等の酸無水物基含有モノマー、ビニルピロリドン、ビニルピリジン、ビニルカルバゾール等の複素環系塩基性モノマー等も必要に応じて適宜用いることができる。
【００８９】
上記（メタ）アクリル酸エステル（共）重合体（Ａ）の質量平均分子量（Ｍｗ）は、１０万〜１５０万、中でも１５万以上或いは１３０万以下、その中でも特に２０万以上或いは１２０万以下であるのが好ましい。
【００９０】
（メタ）アクリル系（共）重合体（Ａ）の最も典型的な例としては、例えば、２−エチルヘキシル（メタ）アクリレート、オクチル（メタ）アクリート、デシル（メタ）アクリレート、イソステアリル（メタ）アクリレート、ブチル（メタ）アクリレート、エチル（メタ）アクリレート、メチル（メタ）アクリレート等のモノマー成分（ａ）や、カルボキシル基をもつ（メタ）アクリル酸、２−（メタ）アクリロイルオキシエチルヘキサヒドロフタル酸、２−（メタ）アクリロイルオキシプロピルヘキサヒドロフタル酸、２−（メタ）アクリロイルオキシエチルフタル酸、２−（メタ）アクリロイルオキシプロピルフタル酸、２−（メタ）アクリロイルオキシエチルマレイン酸、２−（メタ）アクリロイルオキシプロピルマレイン酸、２−（メタ）アクリロイルオキシエチルコハク酸、２−（メタ）アクリロイルオキシプロピルコハク酸、クロトン酸、フマル酸、マレイン酸、イタコン酸等のモノマー成分（ｂ）や、有機官能基等をもつヒドロキシエチル（メタ）アクリレート、ヒドロキシプロピル（メタ）アクリレート、ヒドロキシブチル（メタ）アクリレート、グリセロール（メタ）アクリレート、マレイン酸モノメチル、イタコン酸モノメチル、酢酸ビニル、グリシジル（メタ）アクリレート、（メタ）アクリルアミド、（メタ）アクリロニトリル、フッ素化（メタ）アクリレート、シリコーン（メタ）アクリレート等のモノマー成分（ｃ）から選択される２種以上のモノマー成分を共重合させて得られる（メタ）アクリル酸エステル共重合体を挙げることができる。
【００９１】
中でも、上記モノマー成分（ａ）又は（ｂ）から各々１種以上選択されるモノマー成分を共重合させて得られる（メタ）アクリル酸エステル共重合体が好ましい。
【００９２】
（２）架橋剤（Ｂ）
本粘着剤組成物は、上記（メタ）アクリル酸エステル（共）重合体（Ａ）の他、架橋剤（Ｂ）を含有するものであることが好ましい。
【００９３】
本粘着剤組成物が架橋剤（Ｂ）を含有することにより、本粘着剤組成物及び本両面粘着シートの貯蔵弾性率Ｇ’の調整が容易になる。
【００９４】
上記架橋剤（Ｂ）としては、少なくとも二重結合架橋を有する架橋剤が好ましい。例えば（メタ）アクリロイル基、エポキシ基、イソシアネート基、カルボキシル基、ヒドロキシル基、カルボジイミド基、オキサゾリン基、アジリジン基、ビニル基、アミノ基、イミノ基、アミド基から選ばれる少なくとも１種の架橋性官能基を有する架橋剤を挙げることができ、１種又は２種以上を組み合わせて使用してもよい。また、架橋剤（Ｂ）が（メタ）アクリル系共重合体（Ａ）と化学結合した態様も包含される。
【００９５】
中でも、多官能（メタ）アクリレートを用いるのが好ましい。ここで、多官能は２つ以上の架橋性官能基を有するものを指す。なお、必要に応じて３つ以上、４つ以上の架橋性官能基を有してもよい。
【００９６】
なお、上記架橋性官能基は、脱保護可能な保護基で保護されていてもよい。
【００９７】
上記多官能（メタ）アクリレートとしては、例えば、１，４−ブタンジオールジ（メタ）アクリレート、グリセリンジ（メタ）アクリレート、ネオペンチルグリコールジ（メタ）アクリレート、グリセリングリシジルエーテルジ（メタ）アクリレート、１，６−ヘキサンジオールジ（メタ）アクリレート、１，９−ノナンジオールジ（メタ）アクリレート、トリシクロデカンジメタクリレート、トリシクロデカンジメタノールジ（メタ）アクリレート、ビスフェノールＡポリエトキシジ（メタ）アクリレート、ビスフェノールＡポリプロポキシジ（メタ）アクリレート、ビスフェノールＦポリエトキシジ（メタ）アクリレート、エチレングリコールジ（メタ）アクリレート、ネオペンチルグリコールジ（メタ）アクリレート、トリメチロールプロパントリオキシエチル（メタ）アクリレート、ε-カプロラクトン変性トリス（２-ヒドロキシエチル）イソシアヌレートトリ（メタ）アクリレート、ペンタエリスリトールトリ（メタ）アクリレート、プロポキシ化ペンタエリスリトールトリ（メタ）アクリレート、エトキシ化ペンタエリスリトールトリ（メタ）アクリレート、ペンタエリスリトールテトラ（メタ）アクリレート、プロポキシ化ペンタエリスリトールテトラ（メタ）アクリレート、エトキシ化ペンタエリスリトールテトラ（メタ）アクリレート、ジペンタエリスリトールヘキサ（メタ）アクリレート、ポリエチレングリコールジ（メタ）アクリレート、トリス（アクリロキシエチル）イソシアヌレート、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘキサ（メタ）アクリレート、トリペンタエリスリトールペンタ（メタ）アクリレート、ヒドロキシビバリン酸ネオペンチルグリコールジ（メタ）アクリレート、ヒドロキシビバリン酸ネオペングリコールのε−カプロラクトン付加物のジ（メタ）アクリレート、トリメチロールプロパントリ（メタ）アクリレート、トリメチロールプロパンポリエトキシトリ（メタ）アクリレート、ジトリメチロールプロパンテトラ（メタ）アクリレート等の紫外線硬化型の多官能（メタ）アクリル系モノマーの他、ポリエステル（メタ）アクリレート、エポキシ（メタ）アクリレート、ウレタン（メタ）アクリレート、ポリエーテル（メタ）アクリレート等の多官能（メタ）アクリル系オリゴマーを挙げることができる。これらは１種又は２種以上を組み合わせてもよい。
【００９８】
架橋剤（Ｂ）の含有量は、上記（メタ）アクリル酸エステル（共）重合体（Ａ）１００質量部に対して０．５〜５０質量部、中でも１質量部以上或いは４０質量部以下、その中でも５質量部以上或いは３０質量部以下の割合であるのが好ましい。
【００９９】
架橋剤（Ｂ）を上記範囲で含有することで、本両面粘着シートの形状安定性等をバランス化しやすくなる。
【０１００】
（３）光開始剤（Ｃ）
本粘着剤組成物は、上記（メタ）アクリル酸エステル（共）重合体（Ａ）及び架橋剤（Ｂ）の他、光開始剤（Ｃ）を含有するものであることが好ましい。
【０１０１】
光開始剤（Ｃ）は、前述の架橋剤（Ｂ）の架橋反応における反応開始助剤としての機能を果たすものである。光開始剤（Ｃ）の中でも、波長３８０ｎｍ以下の紫外線に感応する光開始剤が、架橋反応の制御のしやすさの観点から好ましい。
【０１０２】
一方、波長３８０ｎｍより長波長の光に感応する光開始剤は、高い光反応性を得られる点及び、感応する光が、本光硬化性組成物をシート状に賦形した場合に、シートの深部まで到達しやすい点で好ましい。
【０１０３】
光開始剤は、ラジカル発生機構によって大きく２つに分類され、光開始剤自身の単結合を開裂分解してラジカルを発生させることができる開裂型光開始剤と、光励起した開始剤と系中の水素供与体とが励起錯体を形成し、水素供与体の水素を転移させることができる水素引抜型光開始剤と、に大別される。
【０１０４】
これらのうちの開裂型光開始剤は、光照射によってラジカルを発生する際に分解して別の化合物となり、一度励起されると開始剤としての機能をもたなくなる。このため、架橋反応が終了した後の粘着材中に活性種として残存することがなく、粘着材に予期せぬ光劣化等をもたらす可能性がないため、好ましい。
【０１０５】
他方、水素引抜型光開始剤は、紫外線などの活性エネルギー線照射によるラジカル発生反応時に、開裂型光開始剤のような分解物を生じないので、反応終了後に揮発成分となりにくく、被着体へのダメージを低減させることができる点で有用である。
【０１０６】
本発明においては、光開始剤（Ｃ）として、開裂型光開始剤を使用することが粘着材に予期せぬ光劣化等をもたらす可能性がない観点から特に好ましい。
【０１０７】
上記開裂型光開始剤としては、例えば、２，２−ジメトキシ−１，２−ジフェニルエタン−１−オン、１−ヒドロキシシクロヘキシルフェニルケトン、２−ヒドロキシ−２−メチル−１−フェニル−プロパン−１−オン、１−（４−（２−ヒドロキシエトキシ）フェニル）−２−ヒドロキシ−２−メチル−１−プロパン−１−オン、２−ヒロドキシ−１−［４−｛４−（２−ヒドロキシ−２−メチル−プロピオニル）ベンジル｝フェニル］−２−メチル−プロパン−１−オン、オリゴ（２−ヒドロキシ−２−メチル−１−（４−（１−メチルビニル）フェニル）プロパノン）、フェニルグリオキシリック酸メチル、２−ベンジル−２−ジメチルアミノ−１−（４−モルフォリノフェニル）ブタン−１−オン、２−（４−メチルベンジル）−２−ジメチルアミノ−１−（４−モルフォリノフェニル）ブタン−１−オン、２−メチル−１−［４−（メチルチオ）フェニル］−２−モルフォリノプロパン−１−オン、２−（ジメチルアミノ）−２−［（４−メチルフェニル）メチル］−１−［４−（４−モルホリニル）フェニル］−１−ブタノン、１，２−オクタンジオン，１−（４−（フェニルチオ），２−（ｏ−ベンゾイルオキシム））、１−［９−エチル−６−（２−メチルベンゾイル）−９Ｈ−カルバゾール−３−イル］−エタノン１−（Ｏ−アセチルオキシム)、ビス（２，４，６−トリメチルベンゾイル）−フェニルフォスフィンオキサイド、２，４，６−トリメチルベンゾイルジフェニルフォスフィンオキサイド、（２，４，６−トリメチルベンゾイル）エトキシフェニルホスフィンオキサイド、ビス（２，６−ジメトキシベンゾイル）２，４，４−トリメチルペンチルフォスフィンオキサイドや、それらの誘導体などを挙げることができる。
【０１０８】
前記水素引抜型光開始剤としては、例えば、ベンゾフェノン、４−メチル-ベンゾフェノン、２，４，６−トリメチルベンゾフェノン、４−フェニルベンゾフェノン、３，３’−ジメチル−４−メトキシベンゾフェノン、４−（メタ）アクリロイルオキシベンゾフェノン、４−［２−（（メタ）アクリロイルオキシ）エトキシ]ベンゾフェノン、４−（メタ）アクリロイルオキシ−４’−メトキシベンゾフェノン、２−ベンゾイル安息香酸メチル、ベンゾイルギ酸メチル、ビス（２−フェニル−２−オキソ酢酸）オキシビスエチレン、４−（１，３−アクリロイル−１，４，７，１０，１３−ペンタオキソトリデシル）ベンゾフェノン、チオキサントン、２−クロロチオキサントン、３−メチルチオキサントン、２，４−ジメチルチオキサントン、アントラキノン、２−メチルアントラキノン、２−エチルアントラキノン、２−ｔｅｒｔ−ブチルアントラキノン、２−アミノアントラキノン、カンファーキノンやその誘導体などを挙げることができる。ただし、光開始剤（Ｃ）として上記に挙げた物質に限定するものではない。上記に挙げた光開始剤（Ｃ）のうちのいずれか一種またはその誘導体を使用してもよいし、二種以上を組み合わせて使用してもよい。
【０１０９】
この中でも、光に対する感応性が高く、かつ反応後に分解物となり消色する点では、ビス（２，４，６−トリメチルベンゾイル）−フェニルフォスフィンオキサイド、２，４，６−トリメチルベンゾイルジフェニルフォスフィンオキサイド、（２，４，６−トリメチルベンゾイル）エトキシフェニルホスフィンオキサイド、ビス（２，６−ジメトキシベンゾイル）２，４，４−トリメチルペンチルフォスフィンオキサイド等のアシルホスフィンオキサイド系光開始剤が好ましい。
【０１１０】
また、反応制御のし易さからは、光開始剤（Ｃ）として、ベンゾフェノン、４−メチル-ベンゾフェノン、２，４，６−トリメチルベンゾフェノン、４−フェニルベンゾフェノン、３，３‘−ジメチル−４−メトキシベンゾフェノン、４−（メタ）アクリロイルオキシベンゾフェノン、４−［２−（（メタ）アクリロイルオキシ）エトキシ］ベンゾフェノン、４−（メタ）アクリロイルオキシ−４’−メトキシベンゾフェノン、２−ベンゾイル安息香酸メチル、ベンゾイルギ酸メチルなどを用いるのが好ましい。
【０１１１】
光開始剤（Ｃ）の含有量は特に制限されるものではない。目安としては、（メタ）アクリル酸エステル（共）重合体（Ａ）１００質量部に対して０．１〜１０質量部、中でも０．５質量部以上或いは５質量部以下、その中でも１質量部以上或いは３質量部以下の割合で含有するのが好ましい。光開始剤（Ｃ）の含有量を上記範囲とすることで、活性エネルギー線に対する適度な反応感度を得ることができる。
【０１１２】
さらに、光開始剤（Ｃ）成分に加えて増感剤を使用することも可能である。増感剤としては、特に限定はなく、光開始剤に用いられる増感剤であれば問題なく使用できる。例えば。芳香族アミンやアントラセン誘導体、アントラキノン誘導体、クマリン誘導体、チオキサントン誘導体、フタロシアニン誘導体等や、ベンゾフェノン、キサントン、チオキサントン、ミヒラーケトン、９，１０−フェナントラキノンなどの芳香族ケトン及びこれらの誘導体などを挙げることができる。
【０１１３】
（４）光硬化性化合物（Ｄ）
本粘着剤組成物は、上述した（メタ）アクリル酸エステル（共）重合体（Ａ）、架橋剤（Ｂ）及び光開始剤（Ｃ）の他にも、必要に応じて、次に説明する光硬化性化合物（Ｄ）を含有してもよい。例えば、次に説明する光硬化性化合物（Ｄ）を配合することにより、本粘着剤組成物及び本両面粘着シートのガラス転移温度を下げることができる。よって、例えば、前記粘着層（Ｈ）及び粘着層（Ｓ）を形成する際、共通する（メタ）アクリル酸エステル（共）重合体（Ａ）を使用する一方、粘着層（Ｓ）にのみ光硬化性化合物（Ｄ）を含有させて、粘着層（Ｓ）のガラス転移温度を前記のように相対的に低くすることができる。
【０１１４】
光硬化性化合物（Ｄ）は、光照射により硬化する性質を有する化合物であって、光硬化後のガラス転移温度（ＴｇＤ）が、前記（メタ）アクリル酸エステル（共）重合体（Ａ）のガラス転移温度（ＴｇＡ）より低い化合物であるのが好ましい。
前記（メタ）アクリル酸エステル（共）重合体（Ａ）よりもガラス転移温度（ＴｇＡ）が低い化合物を配合することにより、本粘着剤組成物及び本両面粘着シートのガラス転移温度を低下させることができ、低温（例えば−３０℃）での柔軟性を高めて、該温度における折りたたみ耐性を優れたものとすることができる。よって、前記粘着層（Ｓ）に好適に適用することができる。
【０１１５】
さらに光硬化性化合物（Ｄ）は、光硬化の後のガラス転移温度（ＴｇＤ）が、−４０℃以下であることが好ましく、−４５℃以下であることがより好ましい。
光硬化性化合物（Ｄ）が、かかる範囲のガラス転移温度を有することにより、（メタ）アクリル酸エステル（共）重合体（Ａ）のガラス転移温度（ＴｇＡ）を比較的高く設定することができるようになるから、接着性を担保しながら、折曲性を高めることができる。
【０１１６】
なお、本発明において、「光硬化性」とは、放射線一般に対する反応性（硬化性）を意味する。具体的には、波長２００ｎｍ〜７８０ｎｍの波長領域の光により硬化する性質を有することを意味し、とりわけ、紫外線に対する反応性（硬化性）を有する意で用いることが好ましい。
【０１１７】
前記光硬化性化合物（Ｄ）の硬化後のガラス転移温度（ＴｇＤ）は、該化合物（Ｄ）１００質量部に光開始剤を１質量部添加して樹脂組成物を形成し、波長３６５ｎｍの積算光量が３０００ｍＪ／ｃｍ２となるように紫外線を照射して該光硬化性化合物（Ｄ）を硬化させた後の光硬化性化合物（Ｄ）のガラス転移温度をいう。
【０１１８】
前記光硬化性化合物（Ｄ）は、架橋構造を形成する観点から、分子内に１つ以上のエチレン性不飽和基を有する化合物であるのが好ましい。
【０１１９】
上記の中でも、光硬化性化合物（Ｄ）としては、グリコール骨格を有する（メタ）アクリレート（ｂ−１）であり、且つ、前記ＴｇＤが−４０℃以下であるものが好ましい。
このような（メタ）アクリレート（ｂ−１）として、例えばポリエチレングリコールジアクリレート、ポリプロピレングリコールジアクリレート、ポリテトラメチレングリコールジアクリレート、ヘキサンジオールＥＯ変性ジアクリレート、ポリテトラメチレングリコール骨格含有ウレタンアクリレート、ポリプロピレングリコール骨格含有ウレタンアクリレート、ポリエチレングリコール骨格含有ウレタンアクリレートなどを挙げることができる。
当該グリコール骨格を有する（メタ）アクリレート（ｂ−１）は、光硬化後のガラス転移温度（ＴｇＤ）を低くし易く、該骨格成分の分子量を調整することで柔軟性等を付与することができる。
【０１２０】
前記グリコール骨格としては、例えばエチレングリコール骨格、プロピレングリコール骨格、ジエチレングリコール骨格、ブタンジオール骨格、ヘキサンジオール骨格、１，４−シクロヘキサンジメタノール骨格、グリコール酸骨格、ポリグリコール酸骨格などを挙げることができる。
これらの中でもとりわけ、ポリエチレングリコール骨格及び／又はポリプロピレングリコール骨格であることがさらに好ましい。
【０１２１】
前記グリコール骨格を有する（メタ）アクリレート（ｂ−１）は、動的粘弾性測定により得られる損失正接（Ｔａｎδ）のピークを２本以上有するものであることがより好ましい。
より具体的には、末端の（メタ）アクリロイル基の重合に由来するピーク（ｂ１）と、グリコール骨格に由来するピーク（ｂ２）とを有する、光硬化性化合物を挙げることができる。
この際、前記ピーク（ｂ１）のピーク温度は、−４０℃以下、中でも−６５℃以上或いは−４５℃以下、中でも−６０℃以上或いは−５０℃以下であることが好ましく、前記ピーク（ｂ２）のピーク温度は、０℃以下、中でも−５０℃以上或いは−５℃以下、中でも−４５℃以上或いは−１０℃以下であることが好ましい。
このように、光硬化性化合物（Ｄ）が、動的粘弾性の損失正接（Ｔａｎδ）ピーク温度を、２つ有することにより、当該化合物（Ｄ）のＴｇＤを低くすることができる。
【０１２２】
さらに、グリコール骨格を有する（メタ）アクリレート（ｂ−１）は、質量平均分子量（Ｍｗ）が５，０００以上、より好ましくは７，０００以上、さらに好ましくは９，０００以上の（メタ）アクリレートであることが好ましく、とりわけ、質量平均分子量５，０００以上、より好ましくは７，０００以上、さらに好ましくは９，０００以上のグリコール骨格を有するウレタン（メタ）アクリレートが好ましい。
光硬化性化合物（Ｄ）がこのようなグリコール骨格を有するウレタン（メタ）アクリレートであれば、直線構造が長く結合しているため、これらのグリコール骨格を有することにより、本粘着剤組成物のガラス転移温度をより効果的に下げることができ、被着体への良好な濡れ性と、高い柔軟性とを付与することができる。
【０１２３】
また、高い柔軟性を付与する観点から、光硬化性化合物（Ｄ）は、下記化式１で表される単官能ウレタンアクレートオリゴマーであるのが好ましい。その中でも、下記化式１で表される、ポリプロピレングリコール骨格を有する単官能ウレタンアクリレートオリゴマーであるのが最も好ましい。
【０１２４】
【化１】
2020164575.tif 000002
【０１２５】
ただし、化式１中のＲ１は水素又はメチル基、Ｘはウレタン結合、Ｒ２、Ｒ３及びＲ４はアルキル基をそれぞれ表し、ｎは２以上の整数である。
【０１２６】
前記光硬化性化合物（Ｄ）は、前記（メタ）アクリル酸エステル（共）重合体（Ａ）１００質量部に対して１５質量部を超え７５質量部未満の割合で含有されるのが好ましい。かかる割合で前記光硬化性化合物（Ｄ）を含有することで、本粘着剤組成物から形成した粘着シートの接着力と耐屈曲性をバランスよく兼備することができる。
かかる観点から、前記光硬化性化合物（Ｄ）は、前記（メタ）アクリル酸エステル（共）重合体（Ａ）１００質量部に対して１５質量部を超え７５質量部未満の割合で含有されるのが好ましく、中でも２０質量部以上或いは７０質量部以下、その中でも３０質量部以上或いは６５質量部以下の割合で含有されるのがさらに好ましい。
【０１２７】
（５）その他の成分
本粘着剤組成物は、上述した（メタ）アクリル酸エステル（共）重合体（Ａ）、架橋剤（Ｂ）、光開始剤（Ｃ）及び光硬化性化合物（Ｄ）の他にも、必要に応じて、通常の粘着組成物に配合されている公知の成分を含有してもよい。例えば、粘着付与樹脂や、酸化防止剤、光安定化剤、金属不活性化剤、防錆剤、老化防止剤、吸湿剤、加水分解防止剤、帯電防止剤、消泡剤、無機粒子などの各種の添加剤を適宜含有させることが可能である。
また、必要に応じて反応触媒（三級アミン系化合物、四級アンモニウム系化合物、ラウリル酸スズ化合物など）を、必要に応じて適宜含有してもよい。
【０１２８】
３．両面粘着シートの製造方法
本両面粘着シートの製造方法としては、公知の製造方法を採用することができる。以下に、その一例を示す。
【０１２９】
上述した（メタ）アクリル酸エステル（共）重合体（Ａ）並びに必要に応じて架橋剤（Ｂ）、光開始剤（Ｃ）及びその他任意成分を所定量混合して、本粘着剤組成物を作製する。
【０１３０】
これらの混合方法としては、特に制限されず、各成分の混合順序も特に限定されない。
【０１３１】
また、本粘着剤組成物製造時に熱処理工程を入れてもよく、この場合は、予め、本粘着剤組成物の各成分を混合してから熱処理を行うことが望ましい。各種の混合成分を濃縮してマスターバッチ化したものを使用してもよい。
【０１３２】
また、混合する際の装置も特に制限されず、例えば、万能混練機、プラネタリミキサー、バンバリーミキサー、ニーダー、ゲートミキサー、加圧ニーダー、三本ロール、二本ロールを用いることができる。必要に応じて溶剤を用いて混合してもよい。また、本粘着剤組成物は、溶剤を含まない無溶剤系として使用することできる。無溶剤系として使用することで溶剤が残存せず、耐熱性及び耐光性が高まるという利点を備えることができる。
【０１３３】
上述のようにして調整した本粘着剤組成物を、例えば、紫外線を照射して硬化させ、単層又は多層のシート状の粘着剤層（硬化後の粘着剤層）を形成することで、本両面粘着シートを製造することができる。紫外線の照射量は、上述したように、５０００ｍＪ／ｃｍ２以下とするのが好ましく、より好ましくは４０００ｍＪ／ｃｍ２以下であり、さらに好ましくは３０００ｍＪ／ｃｍ２以下である。
【０１３４】
さらに、本粘着剤組成物は、（メタ）アクリル系（共）重合体（Ａ）を構成するモノマー成分並びに必要に応じて架橋剤（Ｂ）、光開始剤（Ｃ）及びその他の任意成分を含む組成物としておき、これをフレキシブルディスプレイ用粘着シートとして使用する際に、光照射し重合反応を進行させて（メタ）アクリル系（共）重合体（Ａ）が生成されるようにして使用することもできる。
【０１３５】
本両面粘着シートはこのように光硬化した後のものであるため、そのゲル分率は４０％以上１００％以下であるのが好ましく、中でも５０％以上或いは９５％以下、その中でも６０％以上或いは９０％以下であるのがさらに好ましい。
【０１３６】
本両面粘着シートは、被着体に本粘着剤組成物を直接塗布し、単層又は多層のシート状の粘着剤層（硬化後の粘着剤層）を形成して使用する以外にも、離型フィルム上に単層又は多層のシート状の粘着剤層（硬化後の粘着剤層）を成型した離型フィルム付両面粘着シートとすることもできる。つまり、本両面粘着シートの少なくとも片面に離型フィルムを備えた離型フィルム付積層体とすることができる。
【０１３７】
かかる離型フィルムの材質としては、例えば、ポリエステルフィルム、ポリオレフィンフィルム、ポリカーボネートフィルム、ポリスチレンフィルム、アクリルフィルム、トリアセチルセルロースフィルム、フッ素樹脂フィルム等を挙げることができる。これらの中でも、ポリエステルフィルム及びポリオレフィンフィルムが特に好ましい。
【０１３８】
離型フィルムの厚みは特に制限されない。中でも、例えば、加工性及びハンドリング性の観点からは、２５μｍ〜５００μｍであるのが好ましく、その中でも３８μｍ以上或いは２５０μｍ以下、その中でも５０μｍ以上或いは２００μｍ以下であるのがさらに好ましい。
【０１３９】
なお、本両面粘着シートは、上記の様に被着体や離型フィルムを使用せずに、本粘着剤組成物を直接に押出成形する方法や、型に注入することによって成形する方法を採用することもできる。
【０１４０】
さらには、被着体である画像表示装置用構成部材間に本粘着剤組成物を直接充填することによって、両面粘着シートの態様とすることもできる。
【０１４１】
４．画像表示装置用積層体、画像表示装置
本発明の画像表示装置用積層体（以下「本積層体」とも称する。）は、２つの画像表示装置用構成部材が本両面粘着シートを介して貼り合わされた画像表示装置用積層体である。
【０１４２】
２つの屈曲又は湾曲可能な画像表示装置用構成部材としては、上述した部材を挙げることができる。具体的には、前記画像表示構成部材のうち少なくとも１つが、タッチパネル、画像表示パネル、表面保護パネル、位相差フィルム、偏光フィルム、カラーフィルター、及び、フレキシブル基板からなる群から選択される画像表示装置用積層体であることが好ましい。
【０１４３】
また、画像表示装置用積層体の構成としては、有機ＥＬディスプレイパネル／本両面粘着シート／タッチパネル、有機ＥＬディスプレイパネル／本両面粘着シート／表面保護パネル、有機ＥＬディスプレイパネル／本両面粘着シート／タッチパネル／本両面粘着シート／表面保護パネル、光学フィルム／本両面粘着シート／タッチパネル、光学フィルム／本両面粘着シート／タッチパネル／本両面粘着シート／表面保護パネルの何れかであることがより好ましい。
本発明の画像表示装置用積層体を備えた画像表示装置は、折り曲げても不具合が生じないフレキシブル性に優れたものとなる
【０１４４】
５．両面粘着シートの使用
２つの屈曲又は湾曲可能な画像表示装置用構成部材の貼合において、上述した本両面粘着シートを用いると、当該部材を折り曲げて使用した場合であっても、粘着材がはみ出したり、凝集破壊したりすることなく、また、両面粘着シートに折れ痕が付くこともない。
【０１４５】
このように、本両面粘着シートは、高い折り曲げ耐久性を有する為、２つの屈曲又は湾曲可能な画像表示装置用構成部材の貼合に好適に使用することができる。
【０１４６】
２つの屈曲又は湾曲可能な画像表示装置用構成部材としては、画像表示構成部材のうち少なくとも１つが、タッチパネル、画像表示パネル、表面保護パネル、位相差フィルム、偏光フィルム、カラーフィルター、及び、フレキシブル基板からなる群から選択される画像表示装置用積層体であることが好ましい。
【実施例】
【０１４７】
以下、実施例により本発明を具体的に説明する。但し、本発明は、以下の実施例により何ら限定されるものではない。
【０１４８】
なお、以下の実施例及び比較例において、下記の物性測定、処理については、下記条件で行った。
【０１４９】
１−１．せん断貯蔵弾性率Ｇ’の測定
実施例及び比較例で作製した両面粘着シートについて、レオメトリックス社製の粘弾性測定装置「ダイナミックアナライザー  ＲＤＡＩＩ」を用いてせん断法により、次の条件で測定した。
・治具：Φ２５ｍｍパラレルプレート
・歪み：０．５％
・周波数：１Ｈｚ
・温度：−７０〜２００℃（−７０℃から昇温速度３℃／ｍｉｎで測定）
・試料厚さ：５００μｍ
【０１５０】
なお、実施例及び比較例で作製した両面粘着シートの厚みは、５００μｍに満たないので、それぞれ５００μｍの厚さになるまで粘着剤層を積層することで調整した。
【０１５１】
１−２．引張貯蔵弾性率Ｅ’の測定
日本工業規格ＪＩＳ−Ｋ７２４４に準拠して、アイティー計測制御（株）製の粘弾性測定装置「ＤＶＡ−２００」を用い、引張法により、フィルムの長手方向と直角な方向（ＴＤ方向）について、振動周波数１Ｈｚ、歪み０．１％、昇温速度３℃／分で、温度−６０℃から１００℃まで（ただし、２０℃をすぎると粘着シートがやわらかくなり測定が徐々に困難になり、実質的に数値が得られるのは、温度が最高で３０℃くらいになることが多い）測定した。得られたデータからグラフを作成し、内挿して、温度２５℃での貯蔵弾性率（Ｅ’）の値を求めた。
【０１５２】
１−３．ガラス転移温度の測定
実施例及び比較例で作製した両面粘着シートを、１ｍｍの厚さになるまで積層し、これをガラス転移温度の測定サンプルとした。
この測定サンプルシートについて、レオメトリックス社製の粘弾性測定装置「ダイナミックアナライザー  ＲＤＡＩＩ」を用いてせん断法により、次の条件で測定した時のＴａｎδの極大値を示す温度を読み取った。当該温度をガラス転移温度（Ｔｇ）とした。
・治具：Φ２５ｍｍパラレルプレート
・歪み：０．５％
・周波数：１Ｈｚ
【０１５３】
２−１．折曲性の評価
以下の手順により、両面粘着シートの折曲性を評価した。
（１）実施例及び比較例で作製した両面粘着シート１〜９を、５０ｍｍ×１００ｍｍに裁断し、ＰＥＴフィルム（厚み０．３８ｍｍ×５０ｍｍ×１００ｍｍ）に貼合した。
（２）貼合したサンプルをＰＥＴ（０．１ｍｍ×５０ｍｍ×１００ｍｍ）と貼合した積層体を作製した。
（３）ＰＥＴ３８μｍを内側として、作製された積層体を、折り曲げ試験機ＣＬ０９ｔｙｐｅ−Ｄ０１（ユアサシステム製）を用いて、次の試験条件で試験を行った。
・曲率半径  ｒ＝３ｍｍ
・試験速度  ６０ｒｐｍ
・試験回数  １０万回
・試験環境  （Ａ条件）２３℃５０％ＲＨ、
（Ｂ条件）−２０℃
（４）試験後の積層体を目視観察した。両面粘着シートに折れ痕のついているものと、被着体に両面粘着シートの剥がれがあるものを「×（poor）」、目視観察で変化のないものを「○（good）」として評価した。
なお、前記目視観察において、図１に示すような投影試験による観察を行った。
投影機とスクリーンの間に折り曲げ試験後のサンプルを設置し、スクリーンに映った折り曲げ試験後のサンプルに歪みの有無で、両面粘着シートに折れ痕のついているものと、被着体からの両面粘着シートの剥がれを判別した。
【０１５４】
２−２．接着性の評価
実施例および比較例で作製した両面粘着シートについて、接着力を測定した。なお、積層品の場合は、積層作業を行う前の表層のみの接着力を測定した。
７ｃｍ×５ｃｍのサイズにカットした両面粘着シートの離型ＰＥＴを片側剥離し、７ｃｍ×１５ｃｍにカットした光学ＰＥＴフィルム（東洋紡社製の商品名「コスモシャインＡ４３００」の１００μｍ品）とゴムロールを用いて貼り合わせた。このとき、両面粘着シートのカット品の長辺と光学ＰＥＴフィルムのカット品の短辺が一致するように貼り合わせた。貼り合わせたサンプルを４０℃の恒温槽で３０分保管したのち、１ｃｍ×１５ｃｍのサイズに貼り合わせたサンプルを切り出した。残ったもう片側の離型ＰＥＴを剥離し、ゴムロールを用いて厚さ３ｍｍのソーダライムガラス板に貼り合わせた。貼り合わせたサンプルを４０℃の恒温槽で３時間保管したのち、さらに２３℃の環境で３０分養生し、以下の条件で接着力を測定した。
・引張速度：６０ｍｍ／ｍｉｎ
・測定環境：２３℃５０％ＲＨ
【０１５５】
３．粘着シートの調製
（１）「両面粘着シートＷ５０」「両面粘着シートＷ６６」「両面粘着シートＷ７５」「両面粘着シートＷ８０」「両面粘着シートＷ１００」
アクリル酸エステル共重合体ポリマーＷＰ：１００質量部に対し、光開始剤として４−メチルベンゾフェノン：１．０質量部と、架橋剤として１，９−ノナンジオールジアクリレート：０．６質量部とを添加して粘着剤組成物Ｗを得た。
【０１５６】
前記アクリル酸エステル共重合体ポリマーＷＰの組成は、ｎ−ブチルアクリレート：７８．４質量％、２−エチルヘキシルアクリレート：１９．６質量％、アクリル酸：２．０質量％を共重合させたもので、ＧＰＣ測定による前記アクリル酸エステル共重合体ポリマーのＭｗは４１３０００であり、Ｍｎは１４５，０００であり、Ｍｗ／Ｍｎ＝２．９であった。
【０１５７】
前記粘着剤組成物Ｗを、厚さ７５μｍと１００μｍの離型ＰＥＴとの間に挟んで、厚み０．０５０ｍｍのシート状にホットメルト成形して、高圧水銀ランプを用いて離型ＰＥＴ越しに片面積算光量１０００ｍＪ／ｃｍ２を表裏両面側から照射させて両面粘着シートＷ５０を得た。
また、前記粘着剤組成物Ｗをシート状にホットメルト成形する厚さを０．０６６ｍｍ、０．０７５ｍｍ、０．０８０ｍｍ、又は、０．１００ｍｍに変更した以外、両面粘着シートＷ５０と同様にして、厚みのみ異なる両面粘着シートＷ６６、両面粘着シートＷ７５ｍ、両面粘着シートＷ８０、両面粘着シートＷ１００をそれぞれ得た。これらのサンプルの２５℃におけるせん断貯蔵弾性率Ｇ’の値は０．０２３ＭＰａであって、ガラス転移温度（Ｔｇ）は−３６℃であった。
【０１５８】
（２）「両面粘着シートＨ２５」「両面粘着シートＨ１００」
アクリル酸エステル共重合体ポリマーＨＰ：１００質量部に対し、光開始剤として４−メチルベンゾフェノン：１．０質量部と、架橋剤として１，９−ノナンジオールジアクリレート：０．６質量部とを添加して粘着剤組成物Ｈを得た。
【０１５９】
なお、前記アクリル酸エステル共重合体ポリマーＨＰの組成は、２−エチルヘキシルアクリレート：７６質量％、酢酸ビニル：２０質量％、アクリル酸：４．０質量％を共重合させたもので、ＧＰＣ測定による前記アクリル酸エステル共重合体ポリマーのＭｗは４４４０００であり、Ｍｎは５４，６００であり、Ｍｗ／Ｍｎ＝８．１であった。
【０１６０】
前記粘着剤組成物Ｈを、厚さ７５μｍと１００μｍの離型ＰＥＴとの間に挟んで、厚み０．０２５ｍｍのシート状にホットメルト成形して、高圧水銀ランプを用いて離型ＰＥＴ越しに片面積算光量１０００ｍＪ／ｃｍ２を表裏両面側から照射させて両面粘着シートＨ２５を得た。
また、前記粘着剤組成物Ｈをシート状にホットメルト成形する厚さを０．１００ｍｍに変更した以外、両面粘着シートＨ２５と同様にして、厚みのみ異なる両面粘着シートＨ１００を得た。これらのサンプルの２５℃におけるせん断貯蔵弾性率Ｇ’の値は０．０６ＭＰａであって、ガラス転移温度（Ｔｇ）は−１７．６℃であった。
【０１６１】
（３）「両面粘着シートハード１０」「両面粘着シートハード１００」
酢酸エチル溶媒に、メトキシエチルアクリレート、メチルアクリレート、メチルメタクリレート、ブチルアクリレート、２−ヒドロキシエチルアクリレートからなる共重合体を溶解させ、離型ＰＥＴフィルムの上に乾燥させて厚さ０．０１０ｍｍとなるように、塗工し、８０℃のオーブンで乾燥させ、その上にもう一枚の離型フィルムをロールで貼合し、両面粘着シートハード１０を得た。
また、前記共重合体を溶解させて塗工する厚みを０．１００ｍｍに変更した以外、両面粘着シートハード１０と同様にして、厚みのみ異なる両面粘着シートハード１００を得た。これらのサンプルの２５℃におけるせん断貯蔵弾性率Ｇ’の値は０．１８ＭＰａであって、ガラス転移温度（Ｔｇ）は−２１．５℃であった。
【０１６２】
（４）「両面粘着シートＶ１２．５」「両面粘着シートＶ１７」「両面粘着シートＶ１００」
アクリル酸エステル共重合体ポリマーＶＰ：１００質量部に対し、光開始剤として４−メチルベンゾフェノン：４．５質量部を添加して粘着剤組成物Ｖを得た。
【０１６３】
なお、前記アクリル酸エステル共重合体ポリマーＶＰの組成は、２−エチルヘキシルアクリレート：６４質量％、メチルアクリレート：１９質量％、２−ヒドロキシエチルアクリレート：１７質量％を共重合させたもので、ＧＰＣ測定による前記アクリル酸エステル共重合体ポリマーのＭｗは５５７０００であり、Ｍｎは９４，８００であり、Ｍｗ／Ｍｎ＝５．９であった。
【０１６４】
前記粘着剤組成物Ｖを、厚さ７５μｍと１００μｍの離型ＰＥＴとの間に挟んで、厚み０．０１２５ｍｍのシート状にホットメルト成形して、高圧水銀ランプを用いて離型ＰＥＴ越しに片面積算光量１０００ｍＪ／ｃｍ２を表裏両面側から照射させて両面粘着シートＶ１２．５を得た。
また、前記粘着剤組成物Ｖをシート状にホットメルト成形する厚さを０．０１７ｍｍ、０．１００ｍｍに変更した以外、両面粘着シートＶ１２．５と同様にして、厚みのみ異なる両面粘着シートＶ１７、両面粘着シートＶ１００を得た。これらのサンプルの２５℃におけるせん断貯蔵弾性率Ｇ’の値は０．０４ＭＰａであって、ガラス転移温度（Ｔｇ）は−２５℃であった。
【０１６５】
（５）「両面粘着シートＲ１７」
アクリル酸エステル共重合体ポリマーＲＰ：１００質量部に対し、光開始剤として４−メチルベンゾフェノン：４．５質量部を添加して紫外線硬化型の粘着剤組成物Ｒを得た。
【０１６６】
なお、前記アクリル酸エステル共重合体ポリマーＲＰの組成は、２−エチルヘキシルアクリレート：６５質量％、メチルアクリレート：６質量％、エチルアクリレート：１１質量％、２−ヒドロキシエチルアクリレート：１３質量％、４−ヒドロキシブチルアクリレート：５質量％を共重合させたもので、ＧＰＣ測定による前記アクリル酸エステル共重合体ポリマーのＭｗは４４５０００であり、Ｍｎは６９４００であり、Ｍｗ／Ｍｎ＝６．４であった。
【０１６７】
前記粘着剤組成物Ｒを、厚さ７５μｍと１００μｍの離型ＰＥＴとの間に挟んで、厚み０．０１７ｍｍのシート状にホットメルト成形して、高圧水銀ランプを用いて離型ＰＥＴ越しに片面積算光量１０００ｍＪ／ｃｍ２を表裏両面側から照射させて両面粘着シートＲ１７を得た。このサンプルの２５℃におけるせん断貯蔵弾性率Ｇ’の値は０．０３３ＭＰａであって、ガラス転移温度（Ｔｇ）は−３０℃であった。
【０１６８】
（６）「両面粘着シートＣ６６」
アクリル酸エステル共重合体ポリマーＲＰ：１００質量部に対し、架橋剤として旭硝子株式会社製の商品名「ＰＥＭ−Ｘ２６４」を２５質量部、光開始剤として４−メチルベンゾフェノン：４．５質量部を添加して紫外線硬化型の粘着剤組成物Ｃを得た。
【０１６９】
なお、前記アクリル酸エステル共重合体ポリマーＲＰの組成は、２−エチルヘキシルアクリレート：６５質量％、メチルアクリレート：６質量％、エチルアクリレート：１１質量％、２−ヒドロキシエチルアクリレート：１３質量％、４−ヒドロキシブチルアクリレート：５質量％を共重合させたもので、ＧＰＣ測定による前記アクリル酸エステル共重合体ポリマーのＭｗは４４５０００であり、Ｍｎは６９４００であり、Ｍｗ／Ｍｎ＝６．４であった。
【０１７０】
前記粘着剤組成物Ｃを、厚さ７５μｍと１００μｍの離型ＰＥＴとの間に挟んで、厚み０．０１７ｍｍのシート状にホットメルト成形して、高圧水銀ランプを用いて離型ＰＥＴ越しに片面積算光量１０００ｍＪ／ｃｍ２を表裏両面側から照射させて両面粘着シートＣ６６を得た。これらのサンプルの２５℃におけるせん断貯蔵弾性率Ｇ’の値は０．０２６ＭＰａであって、ガラス転移温度（Ｔｇ）は−４０℃であった。
【０１７１】
＜実施例１＞
離型ＰＥＴを片側剥離した両面粘着シートＷ５０とＨ２５を、ゴムロールを用いて貼り合わせた後、さらにＷ５０のもう片方の離型ＰＥＴを剥離し、離型ＰＥＴを片側剥離したもう１枚のＨ２５と貼り合わせることで、Ｈ２５／Ｗ５０／Ｈ２５の積層構成を有する両面粘着シートを得た。得られた両面粘着シートについてそれぞれの測定結果を表１に示す。
【０１７２】
＜実施例２＞
離型ＰＥＴを片側剥離した両面粘着シートＷ８０とハード１０を、ゴムロールを用いて貼り合わせた後、さらにＷ８０のもう片方の離型ＰＥＴを剥離し、離型ＰＥＴを片側剥離したもう一枚のハード１０と貼り合わせることで、ハード１０／Ｗ８０／ハード１０の積層構成を有する両面粘着シートを得た。得られた両面粘着シートについてそれぞれの測定結果を表１に示す。
【０１７３】
＜実施例３＞
離型ＰＥＴを片側剥離した前記両面粘着シートＷ６６とＶ１７とを、ゴムロールを用いて貼り合わせた後、さらにＷ６６のもう片方の離型ＰＥＴを剥離し、離型ＰＥＴを片側剥離したもう一枚のＶ１７と貼り合わせることで、Ｖ１７／Ｗ６６／Ｖ１７の積層構成を有する両面粘着シートを得た。得られた両面粘着シートについてのそれぞれの評価結果を表１に示す。
【０１７４】
＜実施例４＞
離型ＰＥＴを片側剥離した前記両面粘着シートＷ７５とＶ１２．５とを、ゴムロールを用いて貼り合わせた後、さらにＷ７５のもう片方の離型ＰＥＴを剥離し、離型ＰＥＴを片側剥離したもう一枚のＶ１２．５と貼り合わせることで、Ｖ１２．５／Ｗ７５／Ｖ１２．５の積層構成を有する両面粘着シートを得た。得られた両面粘着シートについてのそれぞれの評価結果を表１に示す。
【０１７５】
＜実施例５＞
離型ＰＥＴを片側剥離した前記両面粘着シートＣ６６とＲ１７をゴムロールを用いて貼り合わせた後、さらにＣ６６のもう片方の離型ＰＥＴを剥離し、離型ＰＥＴを片側剥離したもう一枚のＲ１７と貼り合わせることで、Ｒ１７／Ｃ６６／Ｒ１７の積層構成を有する両面粘着シートを得た。得られた両面粘着シートについてのそれぞれの評価結果を表１に示す。
【０１７６】
＜比較例１＞
両面粘着シートＨ１００をそのまま両面粘着シートとした。それぞれの評価結果を表１に示す。
【０１７７】
＜比較例２＞
両面粘着シートハード１００をそのまま両面粘着シートとした。それぞれの評価結果を表１に示す。
【０１７８】
＜比較例３＞
両面粘着シートＶ１００をそのまま両面粘着シートとした。それぞれの評価結果を表１に示す。
【０１７９】
＜比較例４＞
両面粘着シートＷ１００をそのまま両面粘着シートとした。それぞれの評価結果を表１に示す。
【０１８０】
【表１】
2020164575.tif 000003
【０１８１】
実施例１〜５においては、粘着シートは優れた折曲性能、接着性能を示した。
粘着シートのガラス転移温度（Ｔｇ）が高い比較例１では、折り曲げたときに折れ痕が残った。
温度２５℃におけるせん断貯蔵弾性率Ｇ’と引張貯蔵弾性率Ｅ’が前記式２の関係を満たしていない比較例２でも、折り曲げたときに折れ痕が残った。
特に比較例３では、低温時の折曲性が若干劣っていた。
温度２５℃におけるせん断貯蔵弾性率Ｇ’と引張貯蔵弾性率Ｅ’が前記式１の関係を満たしていない比較例４の両面粘着シートＷ１００では、接着力が低くＯＣＡとしての性能が発現されなかった。
【０１８２】
これに対し、ガラス転移温度（Ｔｇ）が−５０℃以上−２０℃以下であり、温度２５℃におけるせん断貯蔵弾性率Ｇ’（２５℃）と引張貯蔵弾性率Ｅ’（２５℃）が式１の関係を満たし、且つ、前記ガラス転移温度におけるせん断貯蔵弾性率Ｇ’（Ｔｇ）と引張貯蔵弾性率Ｅ’（Ｔｇ）が式２の関係を満たす実施例１〜５は、積極性及び接着性のいずれも良好な結果であった。
式１：１．０≦Ｅ’（２５℃）／Ｇ’（２５℃）≦５．０
式２：５．０≦Ｅ’（Ｔｇ）／Ｇ’（Ｔｇ）
【産業上の利用可能性】
【０１８３】
本発明により、２つの屈曲可能又は湾曲可能な画像表示装置用構成部材を貼り合せるのに好適な両面粘着シートが提供され、当該両面粘着シートは、折れや剥がれが発生することなく、フレキシブルディスプレイの貼合にも適用できる。
【符号の説明】
【０１８４】
１  投影機
２  折曲試験後のサンプル
３  スクリーン
４  折れ痕
【図１】
2020164575.tif 000004